(57)【要約】      （修正有）【課題】光拡散性フィルム(光学フィルム)と粘着剤層を、略同一の文字や図形、絵柄などに切断(打ち抜き)して、これらを導光板に貼りあわせることにより、これらを貼り合わせた部分のみから、多くの光が出射され、前記文字等のみをより明るく表示することができると共に、粘着剤層を介して貼り合せることにより、光を効率よく出射させることが可能となり、さらには省エネルギー化にも貢献できる表示ディスプレイを提供する。【解決手段】導光板２と光拡散性フィルム４を、粘着剤層３を介して貼り付けられている表示ディスプレイ１であって、前記光拡散性フィルムと前記粘着剤層の平面視形状が同一であることを特徴とする表示ディスプレイ。【選択図】図１
0003147000.tif 000002
【実用新案登録請求の範囲】
【請求項１】
導光板と光拡散性フィルムを、粘着剤層を介して貼り付けられている表示ディスプレイであって、
前記光拡散性フィルムと前記粘着剤層の平面視形状が同一であることを特徴とする表示ディスプレイ。
【請求項２】
前記光拡散性フィルムが、光拡散粒子を含有する拡散板、表面に凹凸加工処理を施した拡散板、プリズムシート、及び、マイクロレンズからなる群より選択される少なくとも１種であることを特徴とする請求項１記載の表示ディスプレイ。
【請求項３】
前記粘着剤層が、前記導光板の屈折率より高い屈折率を有することを特徴とする請求項１又は２記載の表示ディスプレイ。
【請求項４】
前記粘着剤層が、光透過性の無着色粒子を分散含有して光拡散性を示す粘着剤層であることを特徴とする請求項１〜３のいずれかに記載の表示ディスプレイ。
【考案の詳細な説明】
【技術分野】
【０００１】
本考案は、導光板と光拡散性フィルムを、粘着剤層を介して貼り付けられている表示ディスプレイに関する。
【背景技術】
【０００２】
近年、公共の場で、情報を提供するためのディスプレイが多く見られるようになっている。例えば、電車の中に設置されている液晶ディスプレイは、動画や静止画を見ることができる。また、空港や駅のホームに設置されている広告・宣伝用の大型ディスプレイや、街角の商品や店舗を案内するためのディスプレイ、スーパーやデパートなどでの催しや、商品を案内する大型ディスプレイ等、数多くのディスプレイを目にする機会が増えている。
【０００３】
これらのディスプレイ(媒体)を用いて、社名や店名、商品名、ロゴマークなどを明示することにより、情報を提供できると同時に、消費者に社名や店名、商品名等のイメージを強く印象付けることができ、他社との差別化を容易にすることが期待される。
【０００４】
前記ディスプレイに用いられる光源としては、蛍光ランプやＬＥＤ、有機ＥＬなど、様々なものが挙げられるが、ディスプレイ自体を出来るだけ薄くするために、光源をサイドに設置して、導光板を用いて、広く均一に正面や背面に光を出射するような構成が多く用いられる。また、前記ディスプレイには、導光板に拡散板なども設置し、さらに液晶パネルを設置して、動画や静止画を明示する液晶モニターや液晶テレビと同じ構成のものが用いられる。
【０００５】
また、ＬＥＤと導光板を利用して、均一に光を出射し、固定情報を後に変更して表示できる電子ペーパーと呼ばれるディスプレイも存在する。
【０００６】
さらに、光源を備えた導光板の上に、各種の情報発信用のパネルを設置しただけの簡単な宣伝・広告などの情報を提供することができるディスプレイも存在する。
【０００７】
ところで、前記導光板は、サイドからの光を前面のみに出射するには、背面に反射板を設け、出来るだけ前面から光が出射されるように工夫されている。しかし、導光板の材質としては、通常用いられるアクリル板（屈折率１．４９）や、ポリカーボネート板（屈折率１．５５）、ガラス（屈折率１．５０〜１．５８）など各種存在するが、いずれも空気の屈折率１．０より大きいために、空気に出る界面に対して、浅い角度で出射される光は、反射されて、表面に出射されない。そのような光が３０〜４０％存在し、光が熱として変換されていると言われている。このような光のロスをなくし、効率よく利用することができれば、電流を上げることなく光を取り出せ、熱の発散も少なくなり、省エネルギー化に繋がることが期待される。
【０００８】
また、市販の液晶モニターなどには、光源と一体になっている導光板から出射される光を、均一にする拡散板を、導光板上に単に搭載するだけのものが存在する（例えば、特許文献１及び２参照）。前記導光板と拡散板の間に空気層があることから、光のロスが生じる。このロスを減少させるために、導光板自体に表面処理をして拡散機能を持たせる方法や、導光板と拡散板の間にマッチングオイル等を用いて、空気層を作らない方法なども検討されているが、前者では工程の大幅増加や、製品の大きさの変化に対応しづらい問題や、後者では光源の熱により、マッチングオイルの液漏れなどの問題も生じることが確認されている。
【０００９】
【特許文献１】特開２００６−１７９４９４号公報
【特許文献２】特開平１１−２８８６１４号公報
【考案の開示】
【考案が解決しようとする課題】
【００１０】
そこで、本考案は、上述の問題に対処すべく、光拡散性フィルム(光学フィルム)と粘着剤層を、平面視形状が同一になるように切断(打ち抜き)して、これらを導光板に貼り合わせることにより、貼り合わせた部分のみから、多くの光が出射され、前記平面視形状（例えば、文字や図形、絵柄等の形）のみをより明るく表示することができると共に、粘着剤層を介して貼り合せることにより、光を効率よく出射させることが可能となり、さらには省エネルギー化にも貢献できる表示ディスプレイを提供することを目的とする。
【課題を解決するための手段】
【００１１】
本考案者らは、上記目的を達成するため、鋭意検討した結果、下記の表示ディスプレイを用いることにより上記目的を達成できることを見出し、本考案を完成するに至った。
【００１２】
すなわち、本考案の表示ディスプレイは、導光板と光拡散性フィルムを、粘着剤層を介して貼り付けられている表示ディスプレイであって、前記光拡散性フィルムと前記粘着剤層の平面視形状が同一であることを特徴とする。
【００１３】
前記光拡散性フィルム(光学フィルム)と粘着剤層の平面視形状を同一、すなわち、略同一の文字や図形、絵柄などの形に切断(打ち抜き)して、これらを導光板に貼りあわせることにより、貼り合わせた部分のみから、多くの光が出射され、前記文字等のみをより明るく表示することができる。例えば、社名や店名、商品名、ロゴマークなど文字等を明示できれば、そのディスプレイによる情報と同時に、社名や店名、商品名、ロゴマークなどの部分が明るくなり、消費者にイメージを強く持たせることが可能となり、他社や他の商品等との差別化も容易になる。また、これまで熱に変換され、消費されていた光エネルギーを有効に利用することができ、エネルギーコストを上昇させることなく、文字等を明るく表示することができる。更に前記文字等が不要になった場合や、文字等を変更したい場合には、容易に光拡散性フィルムと粘着剤層(粘着剤層付光拡散性フィルム)を剥離し、他の粘着剤層付光拡散性フィルムを貼りあわせることにより、容易に文字等の内容を変更できるという利点も有する。なお、前記平面視形状とは、導光板上に粘着剤層を介して光拡散性フィルムを貼りあわせた状態で、平面状を形成する表示ディスプレイを、断面や側面から観察したものではなく、上面から観察した形状を意味している。また、同一とは、完全同一であっても、略同一であっても構わない。
【００１４】
本考案の表示ディスプレイは、前記光拡散性フィルムが、光拡散粒子を含有する拡散板、表面に凹凸加工処理を施した拡散板、プリズムシート、及び、マイクロレンズからなる群より選択される少なくとも１種であることが好ましい。出射面が拡散板やプリズムシート、マイクロレンズであると、角度が変化して、多くの光が出射され、輝度向上が図られ、前記平面視形状が文字や図形等である場合に、その文字等の形状を明るくはっきりと浮かび上がらせることができ、有効である。
【００１５】
本考案の表示ディスプレイは、前記粘着剤層が、導光板の屈折率より高い屈折率を有するものが好ましく、更には、光透過性の無着色粒子を分散含有して光拡散性を示す粘着剤層であることが、より好ましい。光拡散性フィルムの表面が、前記光拡散粒子を含有する拡散板、表面に凹凸加工処理を施した拡散板、プリズムシート、及び、マイクロレンズなどを用いることにより平滑でない場合や、たとえ、これらの拡散板等を使用せず、光拡散性フィルムの表面が平滑であっても、粘着剤層が、導光板の屈折率より高い屈折率を有するものを用いることや、粘着剤層中に光の角度が変化する拡散機能を有する光透過性の無着色粒子を分散含有することにより、多くの光を出射させることができ、輝度向上が図られ、前記平面視形状が文字や図形等である場合に、その文字等の形状を明るくはっきりと浮かび上がらせることができ、有効である。
【考案の効果】
【００１６】
本考案の表示ディスプレイは、上述のように、光拡散性フィルムと粘着剤層の平面視形状が同一であり、これらを導光板に貼り合わせることにより、前記平面視形状、具体的には、文字や図形、絵柄等の形に光が出射され、前記文字や図形等のみをより明るく表示することができるものである。また、粘着剤層を介して貼り合せることにより、光を効率よく出射させることができ、省エネルギー化にも貢献できるものである。更に、特定の光拡散性フィルムを用いることにより、輝度を向上させることができ、また、粘着剤層が、導光板の屈折率より高い屈折率を有するものを用いることや、光透過性の無着色粒子を分散含有して光拡散性を示す粘着剤層を用いることにより、輝度を向上させた表示ディスプレイを提供できるという優れた効果を奏するものである。
【考案を実施するための最良の形態】
【００１７】
以下、本考案の実施の形態について図面を参照しながら詳細に説明する。
【００１８】
本考案の表示ディスプレイ（１）は、図１及び図２に示されるように、光が出射される導光板（２）と、光拡散性フィルム（４）とを、粘着剤層（３）を介して接合していることを特徴とする。
【００１９】
前記導光板としては、たとえば、アクリル板、ポリカーボネート板、ガラス板などが挙げられ、下部や側面に反射板を設けたものも挙げられるが、なかでも光源と導光体が一体化したユニットであることが好ましい。
【００２０】
前記光源としては、たとえば、ＰＤＰ蛍光体、ＬＥＤ蛍光体、有機ＥＬ、冷極管、レーザー光源などがあげられ、いずれを使用しても大きな効果がえられる。
【００２１】
本考案に用いられる光拡散性フィルムとしては、特に限定されないが、透明であれば使用可能であり、例えば、アクリル樹脂、ポリエステル樹脂、エポキシ樹脂、ポリスチレン系樹脂、ポリカーボネート系樹脂、ウレタン系樹脂、スチレン−アクリロニトリル共重合体、スチレン−メタクリル酸メチル共重合体などがあげられる。
【００２２】
特に、光が出射される導光板表面の屈折率＜粘着剤層の屈折率＜光拡散性フィルムの屈折率の順になるようにすることが、各層間の光のロスを無くなるために好ましい構成である。たとえば、光が出射されるポリメタクリル酸メチルの導光板の表面屈折率が１．４９、アクリル系粘着剤の屈折率が１．４９以上、光拡散性フィルムの屈折率が１．５０以上となる構成などが好ましく使用される。
【００２３】
本考案に用いられる光拡散性フィルムとしては、光拡散粒子を含有する拡散板、表面に凹凸加工処理を施した拡散板、プリズムシート、及び、マイクロレンズからなる群より選択される少なくとも１種であることが好ましく、なかでも、マイクロレンズであることがより好ましい。出射面が前記拡散板やマイクロレンズであると、角度が変化して、多くの光が出射され、輝度向上が図られ、前記平面視形状が文字や図形等である場合に、その文字等の形状を明るくはっきりと浮かび上がらせることができ、有効である。
【００２４】
前記光拡散粒子を含有する拡散板としては、光拡散粒子を分散したポリマー溶液を、光拡散粒子の粒径より小さな乾燥厚で塗布することで、表面に凹凸形状を作成した拡散板や、ポリマー溶融物に微粒子を練込み、押し出し成型することで表面に光拡散機能を持たせた拡散板も使用することができる。
【００２５】
前記マイクロレンズには、表面に１〜１００μｍの均一な砲弾状や球状の加工処理が施されたものが挙げられ、前記プリズムシートには、ピラミッド状の加工処理が施されたものが挙げられる。このようなマイクロレンズやプリズムシートは均一な構造であることから空気層への均一な光の出射が可能となる。
【００２６】
上記マイクロレンズやプリズムシートの製造方法は特に限定されず、均一なシートを金型などでプレスして表面成型加工を行う方法や、液状樹脂を塗布してＵＶや熱で硬化させることによって成型することも可能である。
【００２７】
また、前記凹凸加工処理を施した拡散板としては、エンボスロールなどにより加熱加工処理した各種の光学フィルムを使用することができる。また、粘着剤層の反対面に前記凹凸加工処理を施している拡散板を用いることがより好ましい。このような凹凸加工処理を施すことにより、表面積が増加し、最後に空気層へ光を効率的に出射できるようにすることができる。
【００２８】
本考案に用いられる粘着剤層を形成する粘着剤としては、特に限定されないが、アクリル系粘着剤やゴム系粘着剤を特に制限なく使用できる。粘着剤層を介して光拡散性フィルムを導光板上に設けることで、光のロスを減少させ、光を効率よく出射させることができ、省エネルギー化にもつながり、有効である。
【００２９】
また、上記粘着剤組成物（粘着剤層）として、導光板より屈折率が高い屈折率を得られる粘着剤を用いることが好ましく、さらに、光透過性の無着色粒子を分散含有して光拡散性を有する粘着剤層を用いることがより好ましい。前記粘着剤層を用いることにより、たとえ、光拡散性フィルムの表面が平滑であっても、光を効率よく出射させることができ、好ましい。
【００３０】
前記光透過性の無着色粒子としては、例えば、シリカやアルミナ、チタニアやジルコニア、酸化錫や酸化インジウム、酸化カドミウムや酸化アンチモン等の導電性のこともある無機系粒子、架橋又は未架橋の各種ポリマー等からなる有機系粒子などが挙げられる。
【００３１】
上記粘着剤組成物には、その他の公知の添加剤を含有していてもよく、たとえば、架橋剤、加硫剤、粘着付与剤、着色剤、顔料などの粉体、染料、界面活性剤、可塑剤、表面潤滑剤、レベリング剤、軟化剤、酸化防止剤、老化防止剤、光安定剤、紫外線吸収剤、重合禁止剤、還元剤、無機または有機の充填剤、金属粉、粒子状、箔状物などを使用する用途に応じて適宜添加することができる。
【００３２】
上記粘着剤層の製造方法は、通常用いられる方法であれば、特に限定されないが、例えば、剥離処理した支持体上に塗布乾燥して、各種の光学フィルムやシート(光拡散性フィルムなど)に転写することで得ることができる。
【実施例】
【００３３】
以下、本考案の構成と効果を具体的に示す実施例について説明する。なお、本考案は以下の実施例に限定されるものではない。
【００３４】
〔実施例１〕
冷却管、窒素導入管、温度計、撹拌機を備えた反応容器に、酢酸エチル２３３重量部を溶剤として、アクリル酸ブチル９８重量部、アクリル酸１．０重量部、アクリル酸４−ヒドロキシブチル１．０重量部、２，２’−アゾビスイソブチロニトリル０．１重量部を入れ、窒素置換を行った後、５５℃に昇温し１５時間重合反応を行なった。重量平均分子量９７万の（メタ)アクリル系ポリマーの溶液を得た。この（メタ)アクリル系ポリマーの屈折率は１．４６であった。
【００３５】
前記（メタ)アクリル系ポリマーの固形分１００重量部に対して、タッキファイヤーとしてスチレンオリゴマー（軟化点：７２−７７℃、重量平均分子量：１３５０、屈折率：１．５９、イーストマンケミカル社製、ピコラスチックＡ７５）４０重量部を添加し、さらにヘキサメチレンジイソシアネートのイソシアヌレート三量体（三井化学ポリウレタン社製、タケネートＤ−１７０Ｎ）０．１重量部、３−グリシドキシプロピルトリメトキシシラン０．１重量部を添加し、本考案の粘着剤組成物とした。
【００３６】
前記粘着剤組成物を、シリコーン剥離処理した３８μｍのＰＥＴ上に、粘着剤の乾燥厚さが１５μｍになるように塗布し、１２０℃で３分乾燥・架橋を行い、（メタ)アクリル系ポリマーのゲル分率が６９重量％、屈折率１．５０の粘着剤層を得た。
【００３７】
また、トルエン１００重量部に、ポリスチレン樹脂（ＰＳジャパン社製、ＨＨ１０５）２０重量部を溶解し、ポリスチレン溶液を調製した。ついで、２４μｍのポリエステル（帝人デュポン社製、ＰＥＴフィルムＧ２、屈折率：１．５０）表面に、上記ポリスチレン溶液を塗布して、ポリスチレン層（屈折率：１．５９、硬化後の厚み：５μｍ）を形成し、１６０℃の熱プレスにて半径５μｍに加工したマイクロレンズ（ｆナンバー：０．８６）を得た。続いて、上記粘着剤層をポリエステルフィルム側に転写し、粘着剤層付き光拡散性フィルムを得た。
【００３８】
前記粘着剤層付き光拡散性フィルムを、所望の形状に切断(打ち抜き)し、これを導光板（サムスン電子社製、１７インチカラーディスプレイ（ＳｙｎｃＭａｓｔｅｒ７１２Ｎ）のバックライトの導光板（アクリル板、屈折率：１．４９））上に貼付し、表示ディスプレイとした。
【００３９】
実施例１により、作製した表示ディスプレイは、光源から導光板を通じて光が出射されるものであり、更に、導光板と光拡散性フィルムを粘着剤層を介して、貼り合わせることにより、光を効率的に利用して省エネルギー化を図り、また、表示ディスプレイ表面に光を効率的に出射することにより、所望の文字や図形等の形が明るく、はっきりと浮かび上がり、輝度の向上が図れることが確認できた。
【図面の簡単な説明】
【００４０】
【図１】本考案の表示ディスプレイの一態様を示す断面図である。
【図２】本考案の表示ディスプレイの一態様を示す上面図である。
【符号の説明】
【００４１】
１  ：表示ディスプレイ
２  ：導光板
３  ：粘着剤層
４  ：光拡散性フィルム
【図１】
0003147000.tif 000003
【図２】
0003147000.tif 000004